【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】（Ａ）初めの切断抵抗性を有する初めのポリマー物品、及び（Ｂ）初めのポリマー物品の外表面上に施された切断抵抗性のあるエラストマーコーティングであって、エラストマーコーティングがエラストマー及びエラストマー中に分布した硬質充填剤からなり、硬質充填剤が少なくとも約３のモーズ硬度値を有し、それによって、充填材を含まないエラストマー物質で前記初めのポリマー物品をコーティングすることにより形成されるポリマー物品よりも改良された切断抵抗性を有する終わりのポリマー物品を提供するコーティング
を含んでなる改良された切断抵抗性があるポリマー物品。
【請求項２】  硬質充填剤が少なくとも約４のモーズ硬度値を有する請求項１に記載の物品。
【請求項３】  硬質充填剤が粒子の形である請求項１に記載の物品。
【請求項４】  硬質充填剤が小板粒子、針状粒子、不規則な形状の粒子及び丸い粒子からなる群から選ばれる粒子の形である請求項３に記載の物品。
【請求項５】  硬質充填剤粒子が約１から約５マイクロメートルの平均粒子サイズを有する請求項３に記載の物品。
【請求項６】  コーティングが約１％から約１５重量％の硬質充填剤を含んでなる請求項１に記載の物品。
【請求項７】  硬質充填剤が金属、金属合金、セラミック材料及び結晶性鉱物からなる群から選ばれる請求項１に記載の物品。
【請求項８】  硬質充填剤がアルミナである請求項１に記載の物品。
【請求項９】  エラストマーが天然ゴム、合成ゴム、及び熱可塑性エラストマーからなる群から選ばれる請求項１に記載の物品。
【請求項１０】  エラストマーがポリ塩化ビニル、ポリウレタン、ニトリルゴム、ビニルゴム、ポリイソプレン、ネオプレン、クロロプレン及びシリコンゴムからなる群から選ばれる請求項１に記載の物品。
【請求項１１】  エラストマーがポリウレタン、ポリ塩化ビニルまたはシリコンゴムである請求項１に記載の物品。
【請求項１２】  コーティングが約２から約３ミリメートルの厚さを有する請求項１に記載の物品。
【請求項１３】  コーティングが初めの物品の外表面の不均一に施される請求項１に記載の物品。
【請求項１４】  コーティングが初めの物品の外表面を完全に被覆あるいは実質的に被覆する請求項１に記載の物品。
【請求項１５】  初めの物品がポリマーテキスタイル物品である請求項１に記載の物品。
【請求項１６】  初めの物品がエラストマーテキスタイル物品である請求項１に記載の物品。
【請求項１７】  初めの物品がエラストマー保護衣料である請求項１６に記載の物品。
【請求項１８】  初めの物品が手袋である請求項１７に記載の物品。
【請求項１９】  手袋が外科用手袋である請求項１８に記載の物品。
【請求項２０】  物品がタイヤである請求項１に記載の物品。
【請求項２１】  初めのポリマー物品が、ファイバー形成性ポリマー及びファイバー形成性ポリマー中に分布された第２の硬質充填剤から形成される切断抵抗性のあるファイバーからできているポリマーテキスタイル物品である請求項１に記載の物品。
【請求項２２】  第２の硬質充填剤が少なくとも約３のモーズ硬度値を有する請求項２１に記載の物品。
【請求項２３】  第２の硬質充填剤が金属、金属合金、セラミック材料及び結晶性鉱物からなる群から選ばれる請求項２１に記載の物品。
【請求項２４】  ファイバー形成性ポリマーが液晶ポリマーまたは溶融加工性の等方性半結晶性ポリマーである請求項２１に記載の物品。
【請求項２５】  切断抵抗性のある初めの物品の外表面にエラストマー及びそのエラストマー中に分布された硬質充填剤を含んでなる切断抵抗性のあるエラストマーコーティングを塗布し、その硬質充填剤が少なくとも約３のモーズ硬度値を有し、それにより、充填材を含まないエラストマー物質で前記初めのポリマー物品をコーティングすることにより形成されるポリマー物品に比べて改良された切断抵抗性を有する終わりのポリマー物品を形成することを含んでなる切断抵抗性のある初めのポリマー物品の切断抵抗性を改良する方法。
【請求項２６】  硬質充填剤が少なくとも約４のモーズ硬度値を有する請求項２５に記載の方法。
【請求項２７】  硬質充填剤が粒子の形である請求項２５に記載の方法。
【請求項２８】  硬質充填剤が小板粒子、針状粒子、不規則な形状の粒子及び丸い粒子からなる群から選ばれる粒子の形である請求項２７に記載の方法。
【請求項２９】  硬質充填剤粒子が約１から約５マイクロメートルの平均粒子サイズを有する請求項２７に記載の方法。
【請求項３０】  コーティングが約１％から約１５重量％の硬質充填剤を含んでなる請求項２５に記載の方法。
【請求項３１】  硬質充填剤が金属、金属合金、セラミック材料及び結晶性鉱物からなる群から選ばれる請求項２５に記載の方法。
【請求項３２】  硬質充填剤がアルミナである請求項２５に記載の方法。
【請求項３３】  エラストマーが天然ゴム、合成ゴム、及び熱可塑性エラストマーからなる群から選ばれる請求項２５に記載の方法。
【請求項３４】  エラストマーがポリ塩化ビニル、ポリウレタン、ニトリルゴム、ビニルゴム、ポリイソプレン、ネオプレン、クロロプレン及びシリコンゴムからなる群から選ばれる請求項２５に記載の方法。
【請求項３５】  コーティングが約２から約３ミリメートルの厚さを有する請求項２５に記載の方法。
【請求項３６】  コーティングが初めの物品の外表面の不均一に施される請求項２５に記載の方法。
【請求項３７】  コーティングが初めの物品の外表面を完全に被覆あるいは実質的に被覆する請求項２５に記載の方法。
【請求項３８】  初めの物品がポリマーテキスタイル物品である請求項２５に記載の方法。
【請求項３９】  初めの物品がエラストマーテキスタイル物品である請求項２５に記載の方法。
【請求項４０】  初めの物品がエラストマー保護衣料である請求項３９に記載の方法。
【請求項４１】  初めの物品が手袋である請求項４０に記載の方法。
【請求項４２】  手袋が外科用手袋である請求項４１に記載の方法。
【請求項４３】  初めの物品がタイヤである請求項２５に記載の方法。
【請求項４４】  初めのポリマー物品が、ファイバー形成性ポリマー及びファイバー形成性ポリマー中に分布された第２の硬質充填剤から形成される切断抵抗性のあるファイバーからできているポリマーテキスタイル物品である請求項２５に記載の方法。
【手続補正２】
【補正対象書類名】明細書
【補正対象項目名】００１７
【補正方法】変更
【補正の内容】
【００１７】
１９９６年１１月１９日出願の、同時係属、共同譲渡の米国特許出願番号０８／７５２，２９７、現在は１９９８年１２月２２日に発行された米国特許番号５，８５１，６６８には、切断抵抗性のあるファイバーからの手袋等の切断抵抗性のある衣料の製造が開示されている。
【手続補正３】
【補正対象書類名】明細書
【補正対象項目名】００３８
【補正方法】変更
【補正の内容】
【００３８】
硬質充填材粒子の粒子サイズは、好ましくは約１から約５マイクロメートル（約１から約５ミクロン）の範囲である。平らな粒子または細長い粒子に対しては、粒子サイズは、粒子の長軸に沿った長さ（すなわち、細長い粒子の長い寸法または小板の面の平均直径）を言う。
【手続補正４】
【補正対象書類名】明細書
【補正対象項目名】００４６
【補正方法】変更
【補正の内容】
【００４６】
本発明の最も好ましい実施の形態として、切断抵抗性の初めのあるポリマー物品は、ここでは引用として包含されている、１９９６年１１月１９日出願の、同時係属、共同譲渡の米国特許出願番号０８／７５２，２９７、現在は１９９８年１２月２２日に発行された米国特許番号５，８５１，６６８に開示されているような切断抵抗性のあるファイバーでできている。このような切断抵抗性のあるファイバーは、ファイバー形成性ポリマー及びファイバー形成性ポリマー中に分布された硬質充填剤から形成される。
【手続補正５】
【補正対象書類名】明細書
【補正対象項目名】００４９
【補正方法】変更
【補正の内容】
【００４９】
特に好ましいファイバー形成性ポリマーは、等方性の半結晶性ポリマーである。「等方性」とは、液晶ポリマーでないポリマーを指す。なぜなら後者の液晶ポリマーは異方性だからである。好ましくは等方性の半結晶性ポリマーは溶融加工性である。極めて有用な半結晶性ポリマーの非限定的な例には、ポリアルキレンテレフタレート、ポリアルキレンナフタレート、ポリアリーレンスルフィド、脂肪族及び脂肪族−芳香族ポリアミド、シクロヘキサンジメタノール及びテレフタル酸から誘導されるモノマー単位を含んでなるポリエステルが含まれる。具体的な半結晶性ポリマーの例には、ポリエチレンテレフタレート、ポリブチレンテレフタレート、ポリエチレンナフタレート、ポリフェニレンスルフィド、ポリ１，４−シクロヘキサンジメタノールテレフタレート（ここで、１，４−シクロヘキサンジメタノールはシス及びトランス異性体の混合物である）、ナイロン６及びナイロン６６が含まれる。ポリオレフィン、特にポリエチレン及びポリプロピレンは、ファイバー形成性ポリマーとして使用される他の半結晶性ポリマーである。高い引っ張りモジュラスを有する延伸鎖のポリエチレンは、極高分子量あるいは超高分子量ポリエチレンのゲル紡糸または溶融紡糸により製造される。延伸鎖のポリエチレンは、既に高い切断抵抗性を有するが、ファイバーに粒子を添加することにより更に切断抵抗性とされ得る。
【手続補正６】
【補正対象書類名】明細書
【補正対象項目名】００５１
【補正方法】変更
【補正の内容】
【００５１】
ファイバー形成性ポリマーは、また、液晶ポリマー（ＬＣＰ）であることもある。ＬＣＰは、極めて高い引っ張り強さ及び／またはモジュラスのファイバーを与える。液晶ポリマーは融液で加工性であり（すなわち、サーモトロピック）、その場合、溶融紡糸はファイバーを製造する好ましい方法である。しかしながら、融液で加工できないポリマーも使用される。かくして、溶液で液晶挙動を示すポリマーは硬質充填剤と混合され、次に湿式あるいは乾式紡糸されて、切断抵抗性のあるファイバーを生成することができる。例えば、ｐ−フェニレンジアミン及びテレフタル酸でできた芳香族ポリアミド（例えば、ＫＥＶＬＡＲ（登録商標）の商標で販売されているポリマー）は、硬質充填剤が溶剤と反応あるいは溶融しないとすれば、充填、湿式紡糸（すなわち、濃硫酸液から乾式−ジェット湿式紡糸により）されて、切断抵抗性のあるファイバーを生成することができる。Ｎ−メチルピロリドン（Ｎ−メチルピロリジノン）等の極性非プロトン性溶媒に可溶な他の芳香族ポリアミドも切断抵抗性のあるファイバーに紡糸される。これらの芳香族ポリアミドは、ある条件またはすべての条件下で液晶性とは限らないが、なお高モジュラスのファイバーを生成する。あるものは、ある濃度及びある溶媒でリオトロピック液晶相を示すが、他の濃度あるいは他の溶媒では等方性溶液である。
【手続補正７】
【補正対象書類名】明細書
【補正対象項目名】００５８
【補正方法】変更
【補正の内容】
【００５８】
適当な粒子サイズの選択は、加工とファイバーの直径に依存する。充填剤粒子は、紡糸口金の開口部を容易に通過するのに充分小さくなければならない。充填剤粒子は、また、ファイバーの引っ張りの性質があまり劣化しない程、充分小さくなければならない。テキスタイルファイバー向け（すなわち、約１．５から約１５ｄｐｆの範囲のデニールを有するファイバー）には、約６マイクロメートル（約６ミクロン）以上の大きさの粒子を除去するように、粒子は濾過あるいは篩掛けされなければならない。熟練した技術者であれば理解するであろうが、デニールとは、ファイバー９０００メートル当りのグラム数をいう。一般に、粒子は、約２０マイクロメートル（約２０ミクロン）以下、好ましくは約０．０５から約５マイクロメートル（約０．０５から約５ミクロン）、特別な場合には約０．２から約２マイクロメートル（約０．２から約２ミクロン）の範囲の平均直径を有しなければならない。細長い粒子に対しては、長い寸法が紡糸口金の孔に適合しなければならない。それゆえ、細長い粒子の平均粒子長は、約２０マイクロメートル（約２０ミクロン）以下、好ましくは約０．０５から約５マイクロメートル（約０．０５から約５ミクロン）、特別な場合には約０．２から約２マイクロメートル（約０．２から約２ミクロン）の範囲でなければならない。
【手続補正８】
【補正対象書類名】明細書
【補正対象項目名】００６５
【補正方法】変更
【補正の内容】
【００６５】
次に、切断抵抗性のあるアパレルは上述の切断抵抗性のあるファイバーから作られる。例えば、食品加工業での使用に設計される切断抵抗性のある安全手袋はこの布から製造される。このような手袋は極めて可撓性があり、容易にクリーニングできる。この充填されたファイバーは曲げ疲労に耐える。医用の保護手袋は、また、切断抵抗性のあるファイバーを用いて製造される。これらの保護手袋はここで教示されているファイバー及びヤーンからできた布（織られた、編まれた、あるいは不織の）から縫製される。あるいは、手袋は、切断抵抗性のあるファイバーからできている連続ヤーンから直接に編まれ、あるいは、最も傷を受ける危険が最も高い手の部分（掌または指）を保護するために、布片が手袋に取り付けられる。
【手続補正９】
【補正対象書類名】明細書
【補正対象項目名】００７７
【補正方法】変更
【補正の内容】
【００７７】
【表１】
2001518555.tif 000001
【手続補正１０】
【補正対象書類名】明細書
【補正対象項目名】００７８
【補正方法】変更
【補正の内容】
【００７８】
表Ｉに示されるように、比較例Ａで製造されたコーティング組成物はアルミナを含有せず、実施例１−６で製造されたコーティング組成物は変化量のアルミナを含有した。実施例３、５及び６で製造された組成物は、更に濃化剤を含有した。実施例６で製造された組成物は、６６℃（１５０°Ｆ）の温度で熱硬化された。
【手続補正１１】
【補正対象書類名】明細書
【補正対象項目名】００７９
【補正方法】変更
【補正の内容】
【００７９】
コーティング組成物の切断抵抗性は、ＡＳＴＭ  Ｆ１７９０を用いて測定された。この試験においては、実施例１−６及び比較例Ａで製造された乾燥コーティング組成物の各々の試料をマンドレルの平らな表面に置いた。各例において、試料が全部切断される迄、可変荷重を載せたカミソリの刃をコーティング試料上で引っ張る一連の試験を行った。刃が試料を完全に切断する迄カミソリの刃が試料上で移動した距離を測定した。刃が試料を完全に切断した点は、マンドレルとカミソリの刃の間に電気的な接触が得られた点である。切断に必要とされた距離をカミソリの刃への荷重の関数としてグラフにプロットした。約０．７６ｃｍから約４．７５ｃｍ（約０．３インチから約１．８インチ）迄変化する切断距離に対してデータをプロットした。得られたプロットはほぼ直線であった。プロットの点の間に理想化された直線を引き、あるいは計算し、試料上の１インチ（２．５４ｃｍ）の移動距離の後に試料を切断するのに必要とされる荷重をプロットから求め、あるいは回帰分析から計算した。各例において、試料上で刃を１インチ（２．５４ｃｍ）移動した後に試料を切断するのに必要とされる荷重の補間値を、切断保護性能の略号の「ＣＰＰ」として下記の表IIに示す。乾燥コーティング試料の異なる厚さに対してデータを比較する目的で、ＣＰＰ値を乾燥コーティング試料の厚さで割り（ＧＳＭ、平行メートル当りのグラムを表し、また、ＯＳＹ、すなわち平方ヤード当りのオンスとしても報告されている。）、コーティング厚さの変動を補正した。この値を下記の表IIにＣＰＰ／ＧＳＭ（ＣＰＰ／ＯＳＹ）として表わす。
【手続補正１２】
【補正対象書類名】明細書
【補正対象項目名】００８０
【補正方法】変更
【補正の内容】
【００８０】
【表２】
2001518555.tif 000002